СПОСОБ ИЗГОТОВЛЕНИЯ ГАЗИФИЦИРУЕМЫХ МОДЕЛЕЙ

Изобретение относится к литейному производству, а именно к изготовлению газифицируемых моделей из пенополистирола для единичного, мелкосерийного и серийного производства. Данная технология получения и сборки моделей позволяет применять более дешевый полистирол для сложных поверхностей, не требует изготовления шаблонов и применения специальных станков, а также получать поверхности моделей с низкой шероховатостью, повышает производительность и точность изготовления моделей. Техническим результатом является получение моделей высокого качества с низкой шероховатостью, высокой геометрической размерной точностью, обеспечивает однородную объемную плотность по всему сечению модели. Техническая сущность изобретения заключается в том, что для изготовления моделей используется литейный полистирол мелких фракций 0,3-0,9 мм (в зависимости от габаритов детали) и 40% вторичного строительного пенополистирола, переработанного из отходов. Полистирол предварительно подвспенивается на паровой ванне и просушивается. В пресс-формы задувается подвспененный полистирол, пресс-формы устанавливают в автоклав и выдерживают до спекания гранул полистирола. Затем охлаждают и достают готовые модели. Другой способ изготовления моделей - на модельных автоматах, что повышает производительность в 2-4 раза. Модели собираются в блоки (кусты) склеиванием либо припаиваются. Окраска блоков моделей производится в 1 слой специальным противопригарным покрытием путем окунания в ванну либо при сложной конфигурации отливок - обливом. Сушка окрашенных блоков производится в камере при температуре 40-60°C в течение 2-3 ч.